(57)【特許請求の範囲】
【請求項１】
成形樹脂の表面に加飾を施した加飾樹脂成形品において、
前記成形樹脂の表面側に絵柄層及び／または金属膜層を形成し、
前記絵柄層及び／または金属膜層の表面側であってかつ最表面に、前記絵柄層及び／または金属膜層の一部平面領域または全平面領域を被覆する冷感層を形成したものであり、
前記冷感層は、バインダーと金属粉末及び／またはセラミック粉末を混合したインキにより形成された冷感層である加飾樹脂成形品。
【請求項２】
前記インキの前記バインダーは、電子線硬化型樹脂または熱硬化型樹脂であることを特徴とする請求項１に記載した加飾樹脂成形品。
【請求項３】
前記インキの前記金属粉末及び／またはセラミック粉末は、銀、銅、アルミニウム、マグネシウム、亜鉛、クロム、ニッケル、鉄、インジウム、スズ、窒化アルミニウムおよび炭化ケイ素よりなる群から選択される単一または複数の粉末である請求項１乃至２いずれか記載の加飾樹脂成形品。
【請求項４】
加飾樹脂成形品の製造に用いる加飾シートにおいて、
絵柄層及び／または金属膜層を有し、
前記絵柄層及び／または金属膜層の表面側であってかつ最表面に、前記絵柄層及び／または金属膜層の一部平面領域または全平面領域を被覆する冷感層を形成したものであって、
前記冷感層は、バインダーと金属粉末及び／またはセラミック粉末を混合したインキを用いて形成された冷感層である加飾シート。
【請求項５】
前記絵柄層及び／または金属膜層の裏面側に、成形樹脂との接着手段を有する請求項４記載の加飾シート。
【請求項６】
前記インキの前記バインダーは、電子線硬化型樹脂または熱硬化型樹脂であることを特徴とする請求項４乃至５いずれか記載の加飾シート。
【請求項７】
前記インキの前記金属粉末及び／またはセラミック粉末は、銀、銅、アルミニウム、マグネシウム、亜鉛、クロム、ニッケル、鉄、インジウム、スズ、窒化アルミニウムおよび炭化ケイ素よりなる群から選択される単一または複数の粉末である請求項４乃至６いずれか記載の加飾シート。
【請求項８】
前記冷感層は、前記絵柄層及び／または金属膜層の一部平面領域を被覆するものであり、
前記冷感層は、前記インキを用い孔版印刷法により形成されたものであることを特徴とする請求項４乃至７いずれか記載の加飾シート。
【請求項９】
以下の工程からなる成形同時加飾成形品の製造方法。
イ．請求項５乃至８いずれか記載の加飾シートをＡ金型側に設置する工程
ロ．Ａ金型とＢ金型を型締めする工程
ハ．金型内に溶融成形樹脂を注入し、前記加飾シートと溶融成形樹脂を一体化し、成形品を冷却固化させる工程
二．Ａ金型とＢ金型を型開きし、加飾樹脂成形品を取り出す工程
【発明の詳細な説明】
【技術分野】
【０００１】
本発明は、樹脂成形品の表層に加飾層を設けた加飾成形品に関するものであり、より詳しくは接触冷感を有する加飾成形品に関するものである。
【背景技術】
【０００２】
従来、プラスチック成形品の表面に金属調の加飾が施こされている。金属調加飾の方法は、例えば転写フィルムの転写層として金属膜層や、金属光沢絵柄層を形成しておき、この転写フィルムを用いて成形同時転写する方法がある。このような従来の金属調加飾成形品は、外観上は金属の様相を呈するが、触ると、金属由来の冷感がなく、プラスチック成形品であることが知覚される。
【０００３】
一方、従来、金属粉末とプラスチックを含む高比重プラスチック組成物が知られている（例えば、特許文献１参照。）。
【０００４】
【特許文献１】特開２０００−３３６２８０号公報
【発明の開示】
【発明が解決しようとする課題】
【０００５】
従来の高比重プラスチック組成物は、熱伝導性がよく、触感は冷たいものと考えられる。よって、当該高比重プラスチック組成物を用いて、金属に似せた成形品を作ることが考えられる。
【０００６】
しかし当該組成物は、高比重物、例えば、テープレコーダのフライホイールの原料として開発されたものであり、組成物自体の外観は均一であり、意匠性に劣る。また、例えば、自動車のセンターコンソールや、オーディオ機器の筐体などを当該組成物で製造すれば、重量が増加し、また、製品価格も増加する。
【０００７】
当該組成物から成る成形物に加飾を施せば、加飾部分が断熱層となり、高比重プラスチック組成物が有する冷感が損なわれる。
【０００８】
また、加飾成形品において、従来、アルミナ粒子やシリカ粒子を添加した層を付加することが行われている。これは、つや消しなど外観を変化させるものであり、接触冷感を付与するものではない。
【０００９】
一方、従来から行われている加飾成形品にかかる加飾は、一般に成形品の視覚を付加、変更するものである。視覚を媒介とする加飾に加えて、触感を媒介とする加飾が付加されれば、趣味感の向上、意外性の付与など、成形品の意匠性がより高まる。
【００１０】
本発明は成形品の加飾に関するものであり、加飾成形品へ冷触感の付与は、加飾の一助として行うものである。例えば、加飾成形品の内部に収納した発熱体の放熱を促進するものではない。
【００１１】
そこで、本発明が解決しようとする課題は、視覚を付与する加飾を損なうことなく、これに付加的に接触冷感を付与した加飾成形品を得ることにある。また、本発明の課題は、成形品の重量増加をほとんど伴うことなく、付加的な冷触感を付与する加飾成形品を得ることにある。さらに、製品価格の増加を抑制し、付加的な冷触感を付与する加飾成形品を得ることにある。
【００１２】
本発明の他の課題は、上記した加飾成形品の製造に使用する加飾シートを得ることにある。
【００１３】
本発明のその他の課題は、上記した加飾成形品の製造方法を提供することにある。
【００１４】
その他の本発明の課題は、本発明の説明により明らかになる。
【課題を解決するための手段】
【００１５】
なお、一部の手段に関し、理解を容易にするなどの目的で、本発明の実施態様に対応する符号を付けて説明するが、本発明は当該実施態様に限定されるものではない。
【００１６】
本発明の一の形態にかかる加飾樹脂成形品は、成形樹脂の表面に加飾を施した加飾樹脂成形品において、前記成形樹脂（３３）の表面側に絵柄層及び／または金属膜層（３２）を形成し、前記絵柄層及び／または金属膜層の表面側であってかつ最表面に、前記絵柄層及び／または金属膜層の一部平面領域または全平面領域を被覆する冷感層（３１）を形成したものであり、前記冷感層は、バインダーと金属粉末及び／またはセラミック粉末を混合したインキにより形成された冷感層である。
【００１７】
本発明および本明細書において、絵柄層及び／または金属膜層を「被覆する」冷感層とは、絵柄層及び／または金属膜層がつくる平面と冷感層がつくる平面の重なり合いを意味している。平面の重なり合いは、絵柄層及び／または金属膜層がつくる平面と冷感層がつくる平面が直接接して重なり合ってもよく、また、絵柄層及び／または金属膜層がつくる平面と冷感層がつくる平面の間に、その他の層、例えば、透明シートからなる透明層が介在してもよい。また、介在するその他の層は、単一であっても複数であってもよい。
【００１８】
本発明の好ましい実施態様において、前記インキの前記バインダーは、電子線硬化型樹脂または熱硬化型樹脂であってもよい。
【００１９】
本発明によれば、冷触感の付与と同時に、加飾樹脂成形品の最外層に位置する冷感層が硬度に富む層となり、成形品の耐摩耗性、耐傷性および耐薬品性が向上する。
【００２０】
本発明の好ましい他の実施態様において、前記インキの前記金属粉末及び／またはセラミック粉末は、銀、銅、アルミニウム、マグネシウム、亜鉛、クロム、ニッケル、鉄、インジウム、スズ、窒化アルミニウムおよび炭化ケイ素よりなる群から選択される単一または複数の粉末であってもよい。
【００２１】
これらの粉末は、比重が小さく熱伝導率が大きいので、インキ塗膜内での粒子の沈降がなく、粒子が最表面に位置しやすくなり、冷触感が大きくなる。
【００２２】
本発明の他の態様において、加飾シートは、加飾樹脂成形品の製造に用いる加飾シートにおいて、絵柄層及び／または金属膜層（３２）を有し、前記絵柄層及び／または金属膜層の表面側であってかつ最表面に、前記絵柄層及び／または金属膜層の一部平面領域を被覆する冷感層（３１）を形成したものであって、前記冷感層は、バインダーと金属粉末及び／またはセラミック粉末を混合したインキを用いて形成された冷感層である。
【００２３】
本発明の好ましい実施態様において、加飾シートは、前記絵柄層及び／または金属膜層の裏面側に成形樹脂との接着手段を有していてもよい。
【００２４】
本発明において、接着手段としては接着層などを用いるとよい。また他の構成要素であっても、後述のバッキングシート等のように、接着機能を兼ね備えるものを使用してもよい。本発明によれば、当該加飾シートを、例えば、成形同時加飾成形における加飾シートとして使用することができ、一層使い勝手のよい加飾シートとなる。
【００２５】
本発明の好ましい実施態様において、前記インキの前記バインダーは、電子線硬化型樹脂または熱硬化型樹脂であってもよい。
【００２６】
本発明によれば、加飾成形時に、加飾シート上の冷感層がその厚さ、形など形状を維持するので、意図通りの冷感層が加飾樹脂成形品へ貼り付けられる。その他に、成形品の耐摩耗性、耐傷性および耐薬品性の向上などの効果も有する。
【００２７】
本発明の好ましい他の実施態様において、前記インキの前記金属粉末及び／またはセラミック粉末は、銀、銅、アルミニウム、マグネシウム、亜鉛、クロム、ニッケル、鉄、インジウム、スズ、窒化アルミニウムおよび炭化ケイ素よりなる群から選択される単一または複数の粉末であってもよい。
【００２８】
本発明に使用するこれらの粉末は、比重が小さく熱伝導率が大きいので、インキ塗膜内での粒子の沈降がなく粒子が最表面に位置しやすくなる。このため、加飾樹脂成形品への冷触感付与がより一層効率的な加飾シートとなる。
【００２９】
その他の本発明の好ましい実施態様において、前記冷感層は、前記絵柄層及び／または金属膜層の一部平面領域を被覆するものであり、前記冷感層は、前記インキを用い孔版印刷法により形成されたものであってもよい。
【００３０】
本発明によれば、冷感層は孔版印刷法を用いて形成されるので、冷感層を分厚くすることが可能となる。このため、冷感層の熱容量を大きくすることができる。このため、冷感層を一部領域に形成する（パターン化）しても、冷感の効果を維持できる。
【００３１】
すなわち孔版印刷法の採用により、冷感層を厚くすることが可能となる結果、冷感層を意図した形状に形成することが可能となり、より一層、視覚に起因する美観と触感に起因する冷感の両者を最大化することができる。
【００３２】
本発明のその他の態様にかかる成形同時加飾成形品の製造方法は、以下の工程からなる。
イ．本発明にかかる加飾シートをＡ金型側に設置する工程
ロ．Ａ金型とＢ金型を型締めする工程
ハ．金型内に溶融成形樹脂を注入し、前記加飾シートと前記溶融成形樹脂を一体化し、成形品を冷却固化させる工程
二．Ａ金型とＢ金型を型開きし、加飾樹脂成形品を取り出す工程
【００３３】
以上説明した本発明、本発明の好ましい実施態様、これらに含まれる構成要素は可能な限り組み合わせて実施することができる。
【発明の効果】
【００３４】
本発明の一の態様にかかる加飾樹脂成形品は、その他の構成とともに、絵柄層及び／または金属膜層（以下、「絵柄層及び／または金属膜層」を柄層と呼ぶことがある）を形成し、柄層の表面側に、冷感層を形成したものである。金属粒子やセラミックス粒子は、成形樹脂に比較して熱伝導率が大きい。冷感層は金属粒子やセラミックス粒子を含むため、指などの皮膚が触れると、皮膚から加飾樹脂成形品に熱が奪われ、冷たく感じる。冷感層が最も表面に位置するので、冷感の効果が大きい。また、加飾樹脂成形品の重量増加をほとんど伴うことなく、付加的な冷触感を付与する加飾成形品を得ることができる。さらに、冷感層の下にある柄層が視認される。よって、視覚と触覚による加飾が施された加飾樹脂成形品となる。
【００３５】
本発明の他の態様にかかる加飾シートは、その他の構成とともに、柄層を有し、最表面に冷感層を形成したものである。本発明によれば、柄層と冷感層を加飾した加飾樹脂成形品を容易に作製することができる。そして、製品である加飾樹脂成形品は、上記した特徴を有する。
【００３６】
本発明のその他の態様にかかる成形同時加飾成形品の製造方法によれば、金属調の外観と冷感が付与された成形品を容易に製造することができるので、製品価格の増加を抑制することができる。また、曲面を有する成形品であっても、加飾層が容易に曲面に追随する。
【発明を実施するための最良の形態】
【００３７】
以下、図面を参照して本発明の実施例にかかる加飾樹脂成形品、加飾シート及び成形同時加飾成形品の製造方法をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００３８】
図１（ａ）は第一加飾樹脂成形品１１の断面説明図であり、図１（ｂ）は第一加飾樹脂成形品１１の平面説明図であり、図２は第二加飾樹脂成形品１２の断面説明図であり、図３は第三加飾樹脂成形品１３の断面説明図であり、図４は第四加飾樹脂成形品１４の断面説明図であり、図５は第五加飾樹脂成形品１５の断面説明図であり、図６は第六加飾樹脂成形品１６の断面説明図である。断面図、平面図などの説明図は、発明の説明と理解を容易にするために描かれていて、上下左右の縮尺や、各部品各構成品相互の縮尺は、実物と異なるものである。必要な場合には、各部品や各構成品の寸法は、明細書の中で説明する。
【００３９】
図１（ａ）を参照して、加飾成形品１１の層構成は、表面側から順に、冷感層３１、透明シート３６、絵柄層及び／または金属膜層である柄層３２、バッキングシート３７と成形樹脂３３である。柄層３２は成形樹脂３３の表面の全面に形成されている。図１（ｂ）を参照して、冷感層３１は柄層３２の一部平面領域に形成されている。冷感層３１は複数形成されていて柄層３２の全平面領域に均等に分布している。
【００４０】
図２を参照して、加飾成形品１２の層構成は、表面側から順に、冷感層３１、透明シート３６、絵柄層及び／または金属膜層である柄層３２、バッキングシート３７と成形樹脂３３である。冷感層３１は柄層３２の全平面領域に形成されている。
【００４１】
図３を参照して、加飾成形品１３の層構成は、表面側から順に、冷感層３１、透明シート３６、柄層３２、接着層３８と成形樹脂３３である。冷感層３１は柄層３２の一部平面領域に形成されている。冷感層３１は複数形成されている。
【００４２】
図４を参照して、加飾成形品１４の層構成は、表面側から順に、冷感層３１、透明シート３６、柄層３２、接着層３８と成形樹脂３３である。冷感層３１は柄層３２の全平面領域に形成されている。
【００４３】
図５を参照して、加飾成形品１５の層構成は、表面側から順に、冷感層３１、柄層３２、バッキングシート３７と成形樹脂３３である。冷感層３１は柄層３２の一部平面領域に形成されている。冷感層３１は複数形成されている。
【００４４】
図６を参照して、加飾成形品１６の層構成は、表面側から順に、冷感層３１、柄層３２、バッキングシート３７と成形樹脂３３である。冷感層３１は柄層３２の全平面領域に形成されている。
【００４５】
冷感層３１は、加飾樹脂成形品の最表面すなわち最外面に形成される。図１（ａ）、図２〜図６の断面図では、加飾樹脂成形品の最上部に位置する。このため、人の指などが直接接触する。冷感層３１は、人が当該冷感層に触れた時、冷たく感じる層である。冷感層は、バインダーと金属粉末及び／またはセラミック粉末を混合したインキにより形成される。
【００４６】
表１に一部の金属と一部のセラミックに関し、熱伝導率と密度を掲載した。
【００４７】
【表１】
0004964742.tif 000002
【００４８】
表１の適否欄において、◎はより好ましい材料、○は好ましい材料、△は通常用いることができる材料、×は不適な材料を表す。
【００４９】
金属粉末の材質は、銀、銅、金、アルミニウム、マグネシウム、亜鉛、クロム、ニッケル、鉄、インジウム、スズなどが挙げられる。セラミックスとしては、窒化アルミニウムおよび炭化ケイ素が挙げられる。これらのなかで、好ましいものは、銀、銅、アルミニウム、マグネシウム、亜鉛、クロム、ニッケル、鉄、インジウム、スズ、窒化アルミニウム、炭化アルミニウムであり、より好ましいものは、アルミニウム、マグネシウム、窒化アルミニウム、炭化アルミニウムである。これらは、比重が小さく熱伝導率が大きいからである。比重が小さいものが好ましい理由は、固化前のインキ塗膜、固化前のインキ印刷層中で、粒子が沈降して、粒子が偏在することを防ぐためである。また、熱伝導率が大きいものが好ましい理由は、接触時に熱の移動が大きくなるからである。
【００５０】
これら粒子の形状は、表面積の大きな球状もしくは球状に近い多面体構造が望ましい。人の指との接触面積を大きくして、より効果的に指から熱を奪うためである。
【００５１】
これら粒子の大きさの一例として、球状粒子の場合は、直径が０．１μｍ〜５０μｍが挙げられる。多面体の場合には、粒子の形状を球状と仮定して算出した球状物の直径が、上述の範囲である。これらの大きさであれば、冷感層を形成しても冷感層を通過して柄層が視認されるからである。
【００５２】
バインダーは、電子線硬化樹脂、熱硬化樹脂、ポリビニル系樹脂、ポリアミド系樹脂、ポリエステル系樹脂、アクリル系樹脂、ポリウレタン系樹脂、ポリビニルアセタール系樹脂、ポリエステルウレタン系樹脂、セルロースエステル系樹脂、アルキド樹脂などである。電子線硬化樹脂としては、ウレタンアクリレート系樹脂、シアノアクリレート系樹脂などが使用できる。熱硬化樹脂としては、フェノール樹脂、エポキシ樹脂、メラミン樹脂、尿素樹脂、不飽和ポリエステル樹脂、アルキド樹脂、ポリウレタン、熱硬化性ポリイミドなどが使用できる。
【００５３】
バインダーと金属粉末及び／またはセラミック粉末の混合割合は、バインダーの体積を１００とした場合に、金属粉末及び／またはセラミック粉末が１０〜１００である。
【００５４】
金属粉末及び／またはセラミック粉末は、単一のインキ中に１種だけを混合してもよく、２種以上を混合してもよい。
【００５５】
以上説明したインキを用いて構成される冷感層は使用するインキの種々の条件、すなわち金属粉末若しくはセラミック粉末と、バインダーとをそれぞれ配合する際の割合等によって、つやあり層にも、つや消し層にも構成することができる。
【００５６】
冷感層３１は、柄層の一部平面領域を被覆してもよく、柄層の全平面領域を被覆してもよい。
【００５７】
また、冷感層は、連続する面状にしてもよく、不連続な微小面の集合体として形成してもよい。連続する面状で冷感層を形成するとは、冷感層を人の指で触れた場合、指と冷感層が一様に接触するように冷感層を形成することを指し、また不連続な微小面の集合体として冷感層を形成するとは、冷感層を人の指で触れた場合、指と冷感層が不連続に接触するように冷感層を形成することを指す。
【００５８】
冷感層３１を連続する平面状に形成する（例えば、第二、第四、第六加飾樹脂成形品）場合、冷感層３１の厚さの下限は、通常１０μｍ以上、好ましくは１５μｍ以上である。冷感層３１の厚さの上限は、通常５０μｍ以下、好ましくは３０μｍ以下である。この範囲であれば、印刷により冷感層を適正に形成できるとともに、適度な接触冷感が得られるからである。すなわち、冷感層３１を形成してもその下に存在する柄層３２の視覚認識を阻害することがない。
【００５９】
冷感層３１を不連続な集合体で形成する場合、最大厚さ部分の厚さの下限は、通常１０μｍ以上、好ましくは１５μｍ以上である。最大厚さ部分の厚さの上限は、通常５０μｍ以下、好ましくは３０μｍ以下である。この範囲であれば、適度な接触冷感が得られるとともに、冷感層を印刷により、形成できるからである。印刷を使えば設計又は意図する形状に形成することができる。
【００６０】
冷感層を不連続な集合体で形成する場合、長軸方向の長さ（ｄ）が０．３ｍｍ以上１０ｍｍ以下にすることが好ましい。長軸方向とは、例えば、冷感層の平面形状が円形の時は直径部分を指し、四角形の時は対角線部分を指す。また冷感層がこれら以外の形状である時は端から端までの距離が最も長い部分を指す。さらに底面の輪郭線の相互最小間隔（ｐ）が０．１ｍｍ以上１０ｍｍ以下にすることが好ましい。その一例として冷感層の平面形状が円形の場合の長軸方向の長さ（ｄ）と底面の輪郭線の相互最小間隔（ｐ）を図１（ｂ）の中に例示している。
【００６１】
また、冷感層と耐磨耗性層を兼用する場合（例えば、第五加飾樹脂成形品１５では、柄層の一部平面が最表層となっており、何らかの耐磨耗性層を付けることが好ましい）、数μｍの厚さで柄層全面を被覆する冷感層を形成し、その上に、不連続な集合体である冷感層を重ねることが好ましい。
【００６２】
柄層は、絵柄層及び／または金属膜層である。金属膜層と絵柄層を重ねて形成してもよい。
【００６３】
金属膜層の材質としては、アルミニウム、ニッケル、金、白金、クロム、鉄、銅、スズ、インジウム、銀、チタニウム、鉛、亜鉛などの金属、これらの合金または化合物が挙げられる。金属膜層の形成方法は、真空蒸着法、スパッターリング法、イオンプレーティング法、メッキ法などが挙げられる。
【００６４】
絵柄層は、着色、種々のパターンや文字などの装飾を行うための層である。絵柄層の材質としては、ポリビニル系樹脂、ポリアミド系樹脂、ポリエステル系樹脂、アクリル系樹脂、ポリウレタン系樹脂、ポリビニルアセタール系樹脂、ポリエステルウレタン系樹脂、セルロースエステル系樹脂、アルキド樹脂などの樹脂をバインダーとし、適切な色の顔料または染料を着色剤として含有する着色インキを用いるとよい。印刷層の形成方法としては、グラビア印刷法、スクリーン印刷法、オフセット印刷法などの通常の印刷法などを用いるとよい。特に、多色刷りや階調表現を行うには、オフセット印刷法やグラビア印刷法が適している。また、単色の場合には、グラビアコート法、ロールコート法、コンマコート法などのコート法を採用することもできる。絵柄層は、表現した絵柄に応じて任意のパターンに設けるとよい。
【００６５】
絵柄層は光沢インキを用いてメタル調にすることができる。
【００６６】
また、絵柄層の柄は、各種ドット（円、楕円、角、菱形など）、カーボン調、ストライプ調、ハニカム調、ファブリック調、ヘアライン調などの幾何学柄や木目柄、グラデーション柄などにしてもよい。このような柄にして、冷触感を付与すれば、意外感を演出することができる。
【００６７】
成形樹脂３３の材料としては、アクリル樹脂、アクリロニトリルスチレン樹脂、スチレン樹脂、ポリカーボネート樹脂、アクリロニトリルブタジエンスチレン樹脂、シリコン樹脂、ナイロン樹脂、ウレタン樹脂、熱可塑性エラストマー樹脂、ポリエチレン樹脂、ポリプロピレン樹脂等がある。
【００６８】
透明シート３６を使用すれば、加飾樹脂成形品に深み（立体感）を有させることができる。このシートは熱可塑性シートであればよく、その材質としてはポリエステル系樹脂、ＡＢＳ系樹脂、ポリスチレン系樹脂、アクリル系樹脂、塩化ビニル系樹脂、フッ素系樹脂等が挙げられる。
【００６９】
バッキングシート３７は加飾シートに延伸性を付与するシートである。すなわち、バッキングシート３７は加飾樹脂成形品を作成する際、成形樹脂に加飾シートを追従させるためのシートである。
【００７０】
バッキングシートは熱可塑性シートであればよく、その材質としてはポリエステル系樹脂、ＡＢＳ系樹脂、ポリスチレン系樹脂、アクリル系樹脂、塩化ビニル系樹脂、フッ素系樹脂等が挙げられる。
【００７１】
接着層３８の材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、成形樹脂との接着性に応じて、適宜、好ましい材料を選択する。
【００７２】
接着層３８の形成方法は、グラビア、オフセット、スクリーンなどの各種印刷方法や、グラビアコート、リバースコート、ロールコート、コンマコート、リップコートなどのコート法でもよい。
【００７３】
冷感層３１の下面と成形樹脂３８の間には、必要に応じて、プライマー層、アンカー層などがあってもよい。
【００７４】
以上説明した加飾樹脂成形品は、加飾シートを貼り付けて製造してもよく、成形した樹脂物に層構造を形成して製造してもよい。表面が曲面を含んでいても、曲面に追随して加飾層構造を貼り付けられることから、加飾シートを貼り付けて製造することが好ましい。さらに、時間と手間を省略することができるので、成形同時加飾により製造することがより好ましい。
【００７５】
次に加飾シートを説明する。図７は第一加飾シート２１の断面説明図であり、図８は第二加飾シート２２の断面説明図であり、図９は第三加飾シート２３の断面説明図であり、図１０は第四加飾シート２４の断面説明図であり、図１１は第五加飾シート２５の断面説明図であり、図１２は第六加飾シート２６の断面説明図である。
【００７６】
図７を参照して、第一加飾シート２１の層構成は、表面側から順に、冷感層３１、透明シート３６、絵柄層及び／または金属膜層である柄層３２、バッキングシート３７である。柄層の一部平面領域を被覆する冷感層３１を複数形成している。
【００７７】
図８を参照して、第二加飾シート２２の層構成は、表面側から順に、冷感層３１、透明シート３６、絵柄層及び／または金属膜層である柄層３２、バッキングシート３７である。冷感層３１は、柄層の全平面領域を被覆している。
【００７８】
第一加飾シート２１と第二加飾シート２２において、成形樹脂との接着手段は、バッキングシート３７である。
【００７９】
図９を参照して、第三加飾シート２３の層構成は、表面側から順に、冷感層３１、透明シート３６、柄層３２、接着層３８である。柄層の一部平面領域を被覆する冷感層３１を複数形成している。
【００８０】
図１０を参照して、第四加飾シート２４の層構成は、表面側から順に、冷感層３１、透明シート３６、柄層３２、接着層３８である。冷感層３１は柄層３２の全平面領域を被覆している。
【００８１】
第三加飾シート２３と第四加飾シート２４において、成形樹脂との接着手段は、接着層３８である。
【００８２】
図１１を参照して、加飾シート２５の層構成は、表面側から順に、冷感層３１、柄層３２、バッキングシート３７である。冷感層３１は柄層３２の一部平面領域に形成されている。冷感層３１は複数形成されている。
【００８３】
図１２を参照して、加飾シート２６の層構成は、表面側から順に、冷感層３１、柄層３２、バッキングシート３７である。冷感層３１は柄層３２の全平面領域を被覆している。
【００８４】
第五加飾シート２５と第六加飾シート２６において、バッキングシート３７は成形樹脂との接着手段を兼ねている。
【００８５】
第一加飾シート２１〜第六加飾シート２６において、成形樹脂との接着手段が存在する柄層の裏面側とは、図７−図１２に図示された柄層３２の下側を意味している。
【００８６】
加飾シートは、必ずしも接着手段を設けなくてもよい。例えば、加飾シートは表面側から順に、冷感層、透明シートと柄層からなるものであってもよい。樹脂成形品の表面に接着層を形成し、当該加飾シートを重ねて圧熱を付加して、当該加飾シートを樹脂成形品に付着することができる。さらに、加飾シートと成形樹脂を一体化させる手段として（接着層が形成されていない）加飾シートに熱と圧力を与えることによって成形樹脂を一体化させることもできる。
【００８７】
すでに、加飾樹脂成形品において説明したように、冷感層３１は、印刷法やコート法を使用して形成することができる。
【００８８】
加飾シートには、必要に応じて、プライマー層やアンカー層を設けてもよい。
【００８９】
プライマー層は、冷感層と透明シートを接着するものである。またプライマー層は、接着させたい部分に形成する。すなわち、接着させたい部分が全面的ならプライマー層を全面的に形成する。接着させたい部分が部分的なら、プライマー層を部分的に形成する。プライマー層としては、被接着素材に適した感熱性あるいは感圧性の樹脂を適宜使用する。
【００９０】
プライマー層の形成方法としては、グラビアコート法、ロールコート法、コンマコート法などのコート法、グラビア印刷法、スクリーン印刷法などの印刷法がある。
【００９１】
アンカー層は金属膜層と接着層の密着性を向上させるほか、絵柄層と金属膜層、絵柄層と冷感層の密着性を向上させる層でもある。アンカー層の材質としては、二液性硬化ウレタン樹脂、熱硬化ウレタン樹脂、メラミン系樹脂、セルロースエステル系樹脂、塩素含有ゴム系樹脂、塩素含有ビニル系樹脂、アクリル系樹脂、エポキシ系樹脂、ビニル系共重合体樹脂などを使用するとよい。
【００９２】
図１３は成形同時加飾成形品の製造方法に用いる金型の断面説明図である。Ａ金型４１の内壁面に冷感層３１を向けて加飾シート２１を配置する。Ａ金型とＢ金型４２を型締めし、射出口４３から溶融樹脂をキャビティー内に射出し、樹脂をキャビティー内に充填すると同時に加飾シートを樹脂に一体化させる。冷却後、Ａ金型とＢ金型４２を型開きし、加飾樹脂成形品を取り出す。
【産業上の利用可能性】
【００９３】
本発明にかかる加飾樹脂成形品は、例えば、音響機器、自動車のセンターコンソール、電話等の電子機器、自動車内部の情報機器、家電製品などに利用できる。
【図面の簡単な説明】
【００９４】
【図１】図１（ａ）は第一加飾樹脂成形品１１の断面説明図であり、図１（ｂ）は第一加飾樹脂成形品１１の平面説明図である。
【図２】第二加飾樹脂成形品１２の断面説明図である。
【図３】第三加飾樹脂成形品１３の断面説明図である。
【図４】第四加飾樹脂成形品１４の断面説明図である。
【図５】第五加飾樹脂成形品１５の断面説明図である。
【図６】第六加飾樹脂成形品１６の断面説明図である。
【図７】第一加飾シート２１の断面説明図である。
【図８】第二加飾シート２２の断面説明図である。
【図９】第三加飾シート２３の断面説明図である。
【図１０】第四加飾シート２４の断面説明図である。
【図１１】第五加飾シート２５の断面説明図である。
【図１２】第六加飾シート２６の断面説明図である。
【図１３】成形同時加飾成形品の製造方法に用いる金型の断面説明図である。
【符号の説明】
【００９５】
１１  第一加飾樹脂成形品
１２  第二加飾樹脂成形品
１３  第三加飾樹脂成形品
１４  第四加飾樹脂成形品
１５  第五加飾樹脂成形品
１６  第六加飾樹脂成形品
２１  第一加飾シート
２１  第二加飾シート
２１  第三加飾シート
２１  第四加飾シート
２１  第五加飾シート
２１  第六加飾シート
３１  冷感層
３２  「絵柄層及び／または金属膜層」である柄層
３３  成形樹脂
３６  透明シート
３７  バッキングシート
３８  接着層
４１  Ａ金型
４２  Ｂ金型
４３  射出口
【図１】
0004964742.tif 000003
【図２】
0004964742.tif 000004
【図３】
0004964742.tif 000005
【図４】
0004964742.tif 000006
【図５】
0004964742.tif 000007
【図６】
0004964742.tif 000008
【図７】
0004964742.tif 000009
【図８】
0004964742.tif 000010
【図９】
0004964742.tif 000011
【図１０】
0004964742.tif 000012
【図１１】
0004964742.tif 000013
【図１２】
0004964742.tif 000014
【図１３】
0004964742.tif 000015